НАНОФИЛЬТРОВАЛЬНАЯ МЕМБРАНА

1. Нанофильтровальная мембрана с пористой опорной мембраной, отличающаяся тем, что поверхность опорной мембраны покрыта слоем полимерных частиц, полученных в результате эмульсионной полимеризации, со средним диаметром частиц меньше чем 70 нм, предпочтительно между 30-65 нм, более предпочтительно между 40-50 нм.
2. Нанофильтровальная мембрана согласно п.1, отличающаяся тем, что опорная мембрана состоит из неорганического или органического материала.
3. Нанофильтровальная мембрана согласно п.2, отличающаяся тем, что размеры пор опорной мембраны составляют меньше чем 500 нм, предпочтительно меньше чем 100 нм и более предпочтительно меньше чем 50 нм.
4. Нанофильтровальная мембрана согласно п.3, отличающаяся тем, что размеры пор опорной мембраны меньше чем средний диаметр полимерных частиц.
5. Нанофильтровальная мембрана согласно п.4, отличающаяся тем, что толщина опорной мембраны составляет от 5 до 100 мкм, предпочтительно от 20 до 80 мкм и более предпочтительно от 30 мкм до 60 мкм.
6. Нанофильтровальная мембрана согласно п.5, отличающаяся тем, что полимерные частицы, полученные в результате эмульсионной полимеризации, являются каучукоподобными.
7. Нанофильтровальная мембрана согласно п.6, отличающаяся тем, что каучукоподобные полимерные частицы представляют собой частицы на основе сопряженных диенов, таких как бутадиен, изопрен, 2-хлорбутадиен и 2,3-дихлорбутадиен, винилацетат, стирол или его производные, 2-винилпиридин и 4-винилпиридин, акрилнитрил, акриламид, метакриламид, тетрафторэтилен, винилиденфторид, гексафторпропен, содержащих двойные связи гидрокси-, эпокси-, амино-, карбокси- и кетосоединений.
8. Нанофильтровальная мембрана согласно п.7, отличающаяся тем, что полимерные частицы показывают температуру стеклования (Tg) от -85°C до 150°C, предпочтительно от -75°C до 110°C, более предпочтительно от -70°C до 90°C.
9. Нанофильтровальная мембрана согласно п.8, отличающаяся тем, что полимерные частицы, полученные в результате эмульсионной полимеризации, как минимум, частично сшиты.
10. Нанофильтровальная мембрана согласно п.9, отличающаяся тем, что полимерные частицы, полученные в результате эмульсионной полимеризации, как минимум, частично функционализированы при полимеризации путем добавления полифункциональных мономеров.
11. Нанофильтровальная мембрана согласно п.10, отличающаяся тем, что полифункциональные мономеры выбирают из группы, которая включает соединения с, как минимум, двумя, предпочтительно 2-4 сополимеризуемыми C=C-двойными связями, такие как диизопропенилбензол, дивинилбензол, простой дивиниловый эфир, дивинилсульфон, диаллилфталат, триаллилцианурат, триаллилизоцианурат, 1,2-полибутадиен, N,N'-м-фениленмалеимид, 2,4-толуиленбис(малеимид), триаллилтримеллитат, акрилаты и метакрилаты алифатических аминов, эпоксидов и многоосновных, предпочтительно 2-4-основных C2-C10 спиртов, таких как этиленгликоль, пропандиол-1,2, бутандиол, гександиол, полиэтиленгликоль с 2-20, предпочтительно 2-8 оксиэтиленовыми группами, неопентилгликоль, бисфенол-А, глицерин, триметилолпропан, пентаэритрит, сорбит, а также ненасыщенные сложные полиэфиры из алифатических ди- и полиолов и малеиновой кислоты, фумаровой кислоты и/или итаконовой кислоты.
12. Нанофильтровальная мембрана согласно п.11, отличающаяся тем, что полимерные частицы имеют геометрию, близкую к шарообразной.
13. Нанофильтровальная мембрана согласно п.12, отличающаяся тем, что полимерные частицы имеют не растворимые в толуоле при температуре 23°C доли, как минимум, 70 вес. процентов, предпочтительно, как минимум, около 80 вес. процентов, более предпочтительно, как минимум, 90 вес. процентов, еще более предпочтительно, как минимум, около 98 вес. процентов.
14. Нанофильтровальная мембрана согласно п.13, отличающаяся тем, что полимерные частицы показывают в толуоле при температуре 23°C коэффициент набухания меньше чем около 80, предпочтительно 60 и более предпочтительно 40.
15. Нанофильтровальная мембрана согласно п.14, отличающаяся тем, что толщина слоя нанофильтровальной мембраны составляет, как минимум, один монослой полимерных частиц со средним диаметром частиц меньше чем 70 нм, предпочтительно 30-65 нм, более предпочтительно 40-50 нм (активный разделительный слой).
16. Нанофильтровальная мембрана согласно п.15, отличающаяся тем, что активный разделительный слой имеет толщину от 0,1 мкм до 20 мкм.
17. Нанофильтровальная мембрана согласно п.16, отличающаяся тем, что активный разделительный слой максимально имеет такую же толщину, что и толщина опорной мембраны.
18. Способ получения нанофильтровальной мембраны с пористой опорной мембраной по одному из предыдущих пунктов, отличающийся тем, что дисперсия (латекс) полимерных частиц, полученных в результате эмульсионной полимеризации, наносится на опорную мембрану и образуется полимерный слой (активный разделительный слой) на опорной мембране.
19. Способ согласно п.18, отличающийся тем, что способ проводится непрерывно.
20. Способ согласно п.19, отличающийся тем, что дисперсия является монодисперсной.
21. Способ согласно п.20, отличающийся тем, что дисперсия содержит полимерные частицы со средним диаметром частиц меньше чем 70 нм, предпочтительно 30-60 нм, более предпочтительно 40-50 нм, причем, содержание сухого каучука (Dry Rubber content) после полимеризации составляет, как минимум, 20%, предпочтительно, как минимум, 25%, более предпочтительно, как минимум, 30%, в пересчете на полный объем полимеризата.
22. Способ согласно п.21, отличающийся тем, что содержание сухого каучука (Dry Rubber content) после полимеризации составляет максимально 65%, в пересчете на полный объем полимеризата.
23. Способ согласно п.22, отличающийся тем, что нанесение полимерных частиц проводят с помощью форсунки.
24. Способ согласно п.23, отличающийся тем, что нанофильтровальную мембрану сушат на последующей стадии.
25. Способ согласно п.24, отличающийся тем, что активный разделительный слой нанофильтровальной мембраны дополнительно сшивают.
26. Применение полимерных частиц, полученных при эмульсионной полимеризации, со средним диаметром частиц менее 70 нм, предпочтительно 30-60 нм, более предпочтительно 40-50 нм для изготовления нанофильтровальной мембраны по одному из предыдущих пунктов.
27. Применение нанофильтровальной мембраны по одному из предыдущих пунктов в пищевой промышленности, химической промышленности, биохимической промышленности.